ЗАЩИТНАЯ МЕТКА (ВАРИАНТЫ)

Заявляемая полезная модель относится к защитным меткам, используемым для установления подлинности документов, ценных бумаг, этикеток, акцизных и контрольных марок и т.д., в частности к защитной метке, содержащей скрытое поляризационное изображение и антистоксовое люминесцентное соединение высокой разрешающей способности.
Эффективность защитной метки, т.е. высокий уровень защиты от подделки и копирования, определяется эффективностью элементов защиты, используемых в метке. Эффективность элементов защиты определяется не только сложностью их изготовления или имитации, но и надежностью идентификации указанных элементов.
Известны [Патент США 6841092, Патент США 6686074] антистоксовые люминесцентные соединения, представляющие собой кристаллическую структуру, в решетке которой находятся одновременно атомы нескольких редкоземельных металлов: гадолиния, тулия, иттербия, лантана, лютеция. Облучение указанных соединений ИК-излучением приводит к испусканию света в видимой части спектра. Таким образом, наличие антистоксового люминофора детектируется с помощью приборов, содержащих источник ИК-излучения. (Павлов И.В., Потапов А.И., Контроль подлинности документов, ценных бумаг и денежных знаков. Москва, 2006 г.).
Также из уровня техники известны способы защиты акцизных марок (Патент РФ 2137612) и голограмм (Патент РФ 2156491) при помощи покрытия или метки, выполненных из антистоксового люминесцентного
соединения высокой разрешающей способности, содержащего атомы таких редкоземельных элементов как иттрий и/или рутений, и/или европий, и/или тербий, и/или эрбий, и/или тулий, и/или иттербий, и/или лютеций, или включающих указанное соединение. При этом используются атомы не менее трех редкоземельных элементов. Облучение защищенных зон производят инфракрасным излучением арсенидгаллиевого светодиода, что вызывает их свечение в видимой части спектра. В данном случае высокая степень защиты обусловлена уникальностью антистоксовых люминесцентных соединений, однако контроль подлинности метки предполагает наличие соответствующего прибора, который малодоступен для потребителя защищенного товара.
Известны также (патент ЕПВ 004750) защитные метки, содержащие скрытые поляризационные изображения, совмещенные с голографическими изображениями (прототип). Простота идентификации скрытого поляризационного изображения при помощи дешевого визуализатора делает доступным проверку подлинности защищенного такими метками товара для любого потребителя. Однако в последнее время роль второго защитного элемента - голограммы, снизилась в виду доступности оборудования для ее изготовления, тиражирования и копирования.
Задачей настоящей полезной модели является защитная метка (ее вариант), обеспечивающая повышенный уровень защиты от подделки и копирования и надежный способ контроля подлинности самой метки и, следовательно, обеспечивающая подлинность маркированного указанной меткой изделия (товара).
Поставленная задача решается путем создания новой защитной метки, в которой комплексно используется несколько элементов защиты, совмещенных на микронном уровне. При этом комплексное использование нескольких элементов в метке, совмещенных определенным образом, в значительной степени повышает эффективность защиты.
Согласно заявляемой полезной модели защитная метка включает слой полимерного материала со сформированным в его объеме скрытым поляризационным изображением и распределенным в указанном полимерном слое антистоксовым люминесцентным соединением, отражающий слой и, при необходимости, клеевой слой для крепления метки к маркируемому изделию.
В варианте заявляемой полезной модели элементы защиты содержатся в разных слоях, причем антистоксовое люминесцентное соединение может быть распределено в дополнительном полимерном слое, который соединен со слоем, содержащим скрытые поляризационные изображения, при помощи клея, либо в отражающем слое путем добавления в отражающую краску.
Таким образом, заявляемая в качестве варианта защитная метка включает слой полимерного материала со сформированным в его объеме скрытым поляризационным изображением, отражающий слой, антистоксовое люминесцентное соединение, распределенное в дополнительном полимерном слое или в отражающем слое, и, при необходимости, клеевой слой для крепления метки к маркируемому изделию.
В предпочтительном варианте реализации полимерные слои могут быть выполнены из одинакового полимера.
В качестве полимерного материала в заявляемых полезных моделях используются описанные в заявке WO 2006/005149 А2 эфиры целлюлозы, полистирол, сополимеры тетрафторэтилена.
Антистоксовое люминесцентное соединение представляет собой соединение с кристаллической структурой, в решетке которой находятся одновременно атомы нескольких редкоземельных элементов: иттрий и/или иттербий, и/или эрбий, и/или тулий. В частном случае выполнения защитной метки используются антистоксовые соединения марок F(a)SD-546-2, F(a)SD-660-3. Антистоксовое соединение включается в
полимерный слой защитной метки в виде мелкодисперсного порошка с размером частиц 1-3 мкм. Концентрация вещества в слое составляет 0,5-5% от веса полимера, что обеспечивает уверенную идентификацию соединения, которая основана на свойстве излучать свет в видимой области спектра при возбуждении излучением в ИК области, причем в зависимости от типа антистоксового соединения цвет излучения может быть зеленый (для F(a)SD-546-2) или красный (для F(a)SD-660-3). Таким образом, имеется возможность обеспечивать сложную защиту в виде комбинации из нескольких типов соединений.
Толщина полимерного слоя составляет 2-5 мкм. В случае использования дополнительного полимерного слоя, который содержит антистоксовое соединение, для соединения с полимерным слоем с поляризационным изображением используется клей. Толщина дополнительного полимерного слоя составляет 3-6 мкм.
Отражающий слой выполнен в виде краски, полиграфической или алюминиевой фольги. Отражающий слой в виде краски формируется непосредственно на полимерном слое. Полиграфическая или алюминиевая фольга соединяется с полимерным слоем при помощи клея.
В соответствии с заявляемой полезной моделью защитная метка представляет часть этикетки или часть документа, банкноты, ценной бумаги, пластиковой карточки, акцизной или контрольной марки, билета, упаковки и т.д.
Таким образом, в заявляемой защитной метке в качестве элементов защиты использованы скрытое поляризационное изображение, сформированное в полимерном слое, и антистоксовое люминесцентное соединение, распределенное в указанном или дополнительном полимерном слое.
Оперативный контроль подлинности заявленной защитной метки осуществляют визуализатором скрытых поляризационных изображений, основным элементом которого является круговой поляроид. Защитная
метка может быть дополнительно снабжена указанным визуализатором. Наличие антистоксового люминесцентного соединения в метке контролируется с помощью специального прибора, содержащего источник ИК излучения, например «Регула» 1013.
На рис.1 схематически изображена защитная метка, содержащая один слой полимерного материала со сформированным в его объеме скрытым поляризационным изображением и распределенным в указанном полимерном слое антистоксовым люминесцентным соединением.
На рис.2 схематически изображен вариант защитной метки, содержащей один слой полимерного материала со сформированным в его объеме скрытым поляризационным изображением и второй полимерный слой с распределенным в слое антистоксовым люминесцентным соединением.
На рис.3 схематически изображен вариант защитной метки, содержащей один слой полимерного материала со сформированным в его объеме скрытым поляризационным изображением и отражающий слой с распределенным в данном слое антистоксовым люминесцентным соединением.
Заявляемая защитная метка, изображенная на рис.1, содержит полимерный слой 1 со сформированным в его объеме скрытым поляризационным изображением и распределенным в указанном полимерном слое антистоксовым люминесцентным соединением, клеевой слой 2 и отражающий слой 3 в виде фольги.
Заявляемый вариант защитной метки, изображенный на рис.2, включает полимерный слой 4 со сформированным в его объеме скрытым поляризационным изображением, клеевой слой 5, полимерный слой с распределенным в нем антистоксовым люминесцентным соединением 6, клеевой слой 7 и отражающий слой 3 в виде фольги.
Еще один заявляемый вариант защитной метки, изображенные на рис.3, включает полимерный слой 4 со сформированным в его объеме
скрытым поляризационным изображением, и отражающий слой 8 в виде краски с распределенным в нем антистоксовым люминесцентным соединением.
В случае изготовления защитной метки, в которой оба элемента защиты находятся в одном слое, готовят раствор полимера в соответствующем растворителе концентрации 13-19 вес.%, затем добавляют антистоксовое люминесцентное соединение в количестве 0,3-3% от веса полимера, тщательно перемешивают при помощи ультразвуковой мешалки. Полимерный слой, содержащий антистоксовое люминесцентное соединение, получают нанесением полученного раствора на полиэтилентерефталатную (ПЭТ) подложку толщиной 12-40 мкм при помощи проволочного ракеля. Толщина полимерного слоя составляет 2-5 мкм. Скрытые поляризационные изображения формируют в полимерном слое по способу, описанному в W02006/005149 А2, который заключается в локальном создании анизотропных участков полимерного слоя путем термомеханического воздействия рабочего органа. Изготовление защитной метки, в которой элементы защиты расположены в двух слоях, предполагает раздельное формирование полимерного слоя, содержащего антистоксовое люминесцентное соединение, и полимерного слоя со скрытым поляризационным изображением с последующим соединением слоев при помощи клея с остаточной липкостью. В случае добавления антистоксового люминесцентного соединения в отражающую краску последнюю наносят на полимерный слой, содержащий скрытые поляризационные изображения.
Отражающий слой в случае использования полиграфической фольги наносится на полимерный слой при помощи клея либо формируется путем нанесения отражающей краски.
Защитные метки формируют или непосредственно на защищаемом изделии или на самоклеющейся основе. Для горячего или холодного способа крепления метки к маркируемому изделию со стороны
отражающего слоя наносят соответствующий клей. При необходимости с помощью вырубной машины изготавливают метку нужной формы. После нанесения защитной метки на изделие или на самоклеющуюся основу ПЭТ подложку удаляют.
Нижеприведенные примеры иллюстрируют заявляемую полезную модель но, не ограничивают ее.
Пример 1. Изготовление защитной метки с элементами защиты в одном слое.
Готовят раствор сополимера тетрафторэтилена с винилиденфторидом в растворителе состава ацетон: этилацетат: бутилацетат - 1:1:1, концентрация сополимера-13 вес.%. В полученный раствор добавляют антистоксовое люминесцентное соединение марки F(a) SD 546-2 в количестве 1% от веса сополимера и тщательно перемешивают на ультразвуковой мешалке в течение 10-15 мин. На ПЭТ-подложке толщиной 20 мкм из полученного раствора при помощи проволочного ракеля формируют полимерный слой толщиной 3-4 мкм. Слой сушат при температуре 60-80 С° в течении 5 мин. В полученном полимерном слое формируют скрытое поляризационное изображение по методу, описанному в W02006/005149 А2. После этого на полимерный слой с распределенным в нем антистоксовым люминесцентным соединением и сформированным в нем скрытым изображением наносят клей марки dexcoll 541 с остаточной липкостью и при помощи ламинатора слой переносят на самоклеющуюся бумагу, покрытую отражающей краской или фольгой. Температура ламинатора 70 С°. ПЭТ-подложку удаляют, при необходимости на вырубной машине изготавливают метки нужной формы. При засветке полученных меток ИК-излучением наблюдается зеленое свечение.
Пример 2. Изготовление защитной метки с элементами защиты в двух слоях.
Раствор полимера готовят согласно примеру 1. Полимерный слой со скрытым изображением получают по способу, описанному в примере 1. На ПЭТ подложке толщиной 20 мкм из раствора полимера и антистоксового люминесцентного соединения марки F(a) SD-660-3 (концентрация 1% от веса полимера) формируют слой толщиной 2-3 мкм при помощи проволочного ракеля. Изготовленные слои соединяют, нанося клей марки dexcall 541 на полимерный слой со скрытым изображением при помощи нагретого до 70 С° ламинатора. Затем удаляют ПЭТ подложку с полимерного слоя, содержащего антистоксовое люминесцентное соединение. На полученный многослойный композит со стороны полимерного слоя с антистоксовым люминесцентным соединением наносят отражающую краску. Для крепления защитной метки к изделию со стороны отражающего слоя наносят клей с остаточной липкостью марки syncoll 534 и бумагу с антиадгезионным покрытием. Снимают ПЭТ подложку с полимерного слоя, содержащего скрытые поляризационные изображения. При необходимости на вырубной машине изготавливают метки нужной формы. Перед нанесением защитной метки на изделие снимают бумагу с антиадгезионным покрытием с клеевого слоя. При засветке полученных меток ИК излучением наблюдается красное свечение.
Пример 3. Изготовление двухслойной защитной метки с отражающим слоем в виде полиграфической фольги.
Многослойный композит, состоящий из ПЭТ-подложки (20 мкм), полимерного слоя со скрытым поляризационным изображением (3-4 мкм) и полимерного слоя с антистоксовым люминесцентным соединением (2-3 мкм), изготавливают по примеру 2. В качестве полимера используют полистирол. Концентрация раствора полимера 16 вес.%. На многослойный композит со стороны полимерного слоя наносят клей марки dexcall 541 с остаточной липкостью и совмещают его с полиграфической фольгой при помощи нагретого до 60 С° ламинатора. ПЭТ-основу полиграфической фольги удаляют.Многослойный композит с отражающим слоем наносят
на самоклеющуюся бумагу при помощи термоактивируемого клея марки thermodex E/V 143, нанесенного на композит.Для нанесения композита на бумагу используют рулонный ламинатор нагретый до температуры 80-90 С°. Толщина слоя клея 5-7 мкм. После прикатки композита на бумагу удаляют ПЭТ подложку полимерного слоя, содержащего скрытые поляризационные изображения. В случае необходимости вырубают метки нужной формы на вырубной машине. При засветке полученных меток ИК-излучением наблюдается красное свечение.